(57)【特許請求の範囲】
【請求項１】
ガスタービン空気圧縮機の金属表面での腐食を、金属表面を防食組成物と接触させることによって防止する方法であって、前記組成物が１種以上の膜形成性アミンを含み、前記金属表面を組成物と接触させる前に、前記金属表面をクエン酸溶液と接触させるステップをさらに含む、方法。
【請求項２】
前記膜形成性アミンが一般式Ｙ−Ｒ（式中、Ｙは１又は複数のヘテロ原子（Ｎ又はＯ）を含有する基であり、Ｒは脂肪酸由来のアルキル基である。）のものである、請求項１記載の方法。
【請求項３】
前記膜形成性アミンが、ビス（２−ヒドロキシエチル）ココアミン及び／又は次式の１種以上の脂肪ポリアミンを含む、請求項２記載の方法。
【化１】
0006395732.tif 000009
式中、ｘは１〜８であり、ｙは０〜７であり、Ｒ1は飽和又は不飽和脂肪族Ｃ12〜Ｃ24炭化水素基である。
【請求項４】
前記膜形成性アミンが、Ｎ−オレイルアミン、Ｎ−オクタデシルアミン、（Ｚ）−Ｎ−９−オクタデセニル−１，３−プロパンジアミン、オクタデセニルアミノトリメチレンアミン、オクタデセニルアミノジ−（トリメチルアミノ）−トリメチレンアミン、Ｎ−ステアリル−１，３−プロパンジアミン、Ｎ−（２−アミノプロピル）−Ｎ−ヘキサデシル−Ｎ−メチル−１，３−プロパンジアミン及びこれらの混合物からなる群から選択される、請求項３記載の方法。
【請求項５】
前記組成物が１種以上の中和アミンをさらに含む、請求項１記載の方法。
【請求項６】
前記中和アミンが、アンモニア、ヒドラジン、メチルアミン、ジメチルアミン、トリメチルアミン、シクロヘキシルアミン、エタノールアミン（「ＭＥＡ」）、モルホリン、Ｎ，Ｎ−ジメチルアミノプロピルアミン（「ＤＭＡＰＡ」）、メトキシプロピルアミン、Ｎ，Ｎ−ジエチルアミノエタノール（「ＤＥＡＥ」）、Ｎ，Ｎ−ジメチルエタノールアミン（「ＤＭＡＥ」）及びこれらの混合物からなる群から選択される、請求項５記載の方法。
【請求項７】
前記膜形成性アミン対中和アミンの重量比が、１：０．１〜１：２５である、請求項５記載の方法。
【請求項８】
前記重量比が１：２〜１：１０である、請求項７記載の方法。
【請求項９】
前記組成物が２種類以上の中和アミンを含む、請求項５記載の方法。
【請求項１０】
前記組成物が水をさらに含む、請求項１記載の方法。
【請求項１１】
水に対する組成物の濃度が、水の０．１〜２００００体積ｐｐｍである、請求項１０記載の方法。
【請求項１２】
金属表面が、処理中又は処理後に、水分及び／又は水及び／又は水溶液に曝露され、水分及び／又は水及び／又は水溶液が１０００〜１００００重量ｐｐｂの溶存酸素（Ｏ2）を含んでいる、請求項１記載の方法。
【請求項１３】
表面をクエン酸溶液と接触させた後、かつ金属表面を組成物と接触させる前に、金属表面を水で濯ぐステップをさらに含む、請求項１記載の方法。
【請求項１４】
オフラインガスタービン空気圧縮機の洗浄方法であって、当該方法が、洗浄サイクルと、濯ぎサイクルと、オフライン処理サイクルとを含んでおり、オフライン処理サイクルが、ガスタービン空気圧縮機の金属表面を防食組成物と接触させるステップを含んでいて、前記組成物が１種以上の膜形成性アミンを含んでいる、方法。
【請求項１５】
前記膜形成性アミンが一般式Ｙ−Ｒ（式中、Ｙは１又は複数のヘテロ原子（Ｎ又はＯ）を含有する基であり、Ｒは脂肪酸由来のアルキル基である。）のものである、請求項１４記載の方法。
【請求項１６】
前記膜形成性アミンが、ビス（２−ヒドロキシエチル）ココアミン及び／又は次式の１種以上の脂肪ポリアミンを含む、請求項１５記載の方法；
【化２】
0006395732.tif 000010
式中、ｘは１〜８であり、ｙは０〜７であり、Ｒ1は飽和又は不飽和脂肪族Ｃ12〜Ｃ24炭化水素基である。
【請求項１７】
オンラインガスタービン空気圧縮機の洗浄方法であって、当該方法が、オンライン処理サイクルを含んでおり、オンライン処理サイクルが、ガスタービン空気圧縮機の金属表面を防食組成物と接触させるステップを含んでいて、前記組成物が下記表の配合を有する、方法。
【表１】
0006395732.tif 000011

【発明の詳細な説明】
【技術分野】
【０００１】
本発明は、周囲の環境条件及びプロセス条件に起因するガスタービン空気圧縮機での腐食を防止するための組成物及び方法に関する。
【背景技術】
【０００２】
発電所は、予定外の停電もしくは保守を除いて連続的に、又は、周期的電力需要パターンによって駆動される非連続もしくは送出ベースで、発電所のガスタービンを動作させ得る。後者の設備は、多くの場合、電力に対する消費者需要が高い「ピーク」時の間のみ使用される、アイドリングタービンを有する。ピーク時の持続時間は、空調負荷に影響を与え得る時季、及び家庭用電化製品の使用に影響を与え得る時刻を包含する、多くの要因に応じて変動し得る。ガスタービン圧縮機は、塩及び金属表面上に堆積している他の汚染物質を含有し得る大量の空気を吸入し、オフライン期間中に凝結に曝露された場合、後に、水性腐食性種を形成する。使用していない時には、屋外に位置しているタービンは、雨、熱駆動凝結及び蒸発サイクル、大気中酸素への曝露、並びにさらには海岸線付近に位置している発電所で空気中に同伴する塩水等、腐食に寄与する複数の環境要因に曝露される。屋内に位置していたとしても、大気中水分は、タービン表面上で凝結して、腐食を引き起こし得る。
【０００３】
金属表面の水性電気化学的腐食において、酸化プロセスは、還元プロセスと共に発生する。腐食が発生するためには、金属の酸化又は劣化が発生する陽極表面において、イオンの形成及び電子の放出がなくてはならない。陽極において生成された電子を消費するために、陰極表面における同時対反応がある。陽極反応及び陰極反応は、同時にかつ同等の速度で進行する。鉄に対する腐食攻撃は、方程式（Ｉ）及び（ＩＩ）に従う電気化学回路のように（例えば、自動車のバッテリーと同様に）作用する金属表面上の水性膜又は電解質層によって支持される電気化学反応である。
陽極において（酸化）：Ｆｅ（ｓ）→Ｆｅ2+＋２ｅ    （Ｉ）
陰極において（還元）：２Ｈ+＋２ｅ-→Ｈ2（ｇ）    （ＩＩ）
陰極表面における水素イオンのこの還元は、酸性水素（Ｈ+）イオンとアルカリ性ヒドロキシル（ＯＨ-）イオンとの間の平衡を乱し、腐食界面において溶液を酸性度の低い、又はアルカリ度の高いものにする。これは、方程式（ＩＩＩ）及び（ＩＶ）のように、酸素還元の機構に影響を及ぼす。
（酸性溶液）：Ｏ2＋４Ｈ+＋４ｅ-→２Ｈ2Ｏ    （ＩＩＩ）
（中性又は塩基性溶液）Ｏ2＋２Ｈ2Ｏ＋４ｅ-→４ＯＨ-    （ＩＶ）
鉄は、溶存酸素が水性膜中に存在する場合、はるかに容易に酸化し腐食する。水性膜は、水洗、大気中凝結、雨水、及び海岸地域における海水霧を包含するがこれらに限定されない種々の源から存在し得る。溶存酸素が存在する場合、全体腐食及び酸素孔食の両方が発生し得る。全体腐食は、全表面からの金属の損失をもたらす。酸素孔食は、金属表面上における広範な欠損又は応力集中をもたらし、亀裂及び構成要素の故障につながり得る、表面金属の高度に局在した損失をもたらす。塩化物（Ｃｌ-）及び硫酸塩（ＳＯ42-）等、ある特定の負に帯電したイオン（アニオンと称される）は、陽極部位に移動し、上記に示す通り、陽極における鉄腐食又は酸化反応の第一の生成物である新たに形成された第一鉄イオン（Ｆｅ2+）の中和及び溶媒和を容易にすることによって、腐食反応を加速できることが周知である。この効果は、多くの場合、「脱分極」と称される。これらのアニオンは、多くの場合「孔食攻撃」と称される局在した腐食反応、及び影響を受けた金属表面のより広い領域にわたる全体腐食の両方を、容易にする又は加速させることができる。
【先行技術文献】
【特許文献】
【０００４】
【特許文献１】米国特許出願公開第２０１０／０３７７７７号明細書
【発明の概要】
【０００５】
驚くべきことに、膜形成性アミンを含む防食組成物は、ガスタービン空気圧縮機に典型的な条件下であっても、金属表面での腐食を防止するのに有効であることが発見された。したがって、ガスタービン空気圧縮機の金属表面での腐食を防止するための方法及び組成物が開示される。本方法は、金属表面を１種以上の膜形成性アミンを含む防食組成物と接触させるステップを含む。
【０００６】
一実施形態では、膜形成性アミンは、一般式Ｙ−Ｒ（式中、Ｙは１又は複数のヘテロ原子（Ｎ又はＯ）を含有する基であり、Ｒは脂肪酸由来のアルキル基である。）のものである。別の実施形態では、膜形成性アミンは、Ｎ−オレイルアミン、Ｎ−オクタデシルアミン、（Ｚ）−Ｎ−９−オクタデセニル−１，３−プロパンジアミン、オクタデセニルアミノトリメチレンアミン、オクタデセニルアミノジ−（トリメチルアミノ）−トリメチレンアミン、Ｎ−ステアリル−１，３−プロパンジアミン、Ｎ−（２−アミノプロピル）−Ｎ−ヘキサデシル−Ｎ−メチル−１，３−プロパンジアミン及びこれらの混合物からなる群から選択され得る。
【０００７】
別の実施形態では、組成物は、１種以上の中和アミンをさらに含み得る。中和アミンは、アンモニア、ヒドラジン、メチルアミン、ジメチルアミン、トリメチルアミン、シクロヘキシルアミン、エタノールアミン（「ＭＥＡ」）、モルホリン、Ｎ，Ｎ−ジメチルアミノプロピルアミン（「ＤＭＡＰＡ」）、メトキシプロピルアミン、Ｎ，Ｎ−ジエチルアミノエタノール（「ＤＥＡＥ」）、Ｎ，Ｎ−ジメチルエタノールアミン（「ＤＭＡＥ」）及びこれらの混合物からなる群から選択され得る。
【０００８】
別の方法では、膜形成性アミン対中和アミンの重量比は、約１：０〜約１：２５である。また別の方法では、該重量比は、約１：２〜約１：１０である。代替として、膜形成性アミン対中和アミンの重量比は、約１：４であってよい。
【０００９】
別の方法では、組成物は、２種類以上の中和アミンを含み得る。組成物は、水又は水溶液で希釈されていてよい。組成物の濃度は、体積で、水の約０．１〜約２００００ｐｐｍである。
【００１０】
別の実施形態では、方法は、金属表面を防食組成物と接触させる前に、金属表面をクエン酸溶液と接触させるステップをさらに含み得る。また別の実施形態では、方法は、表面をクエン酸溶液と接触させた後、かつ金属表面を組成物と接触させる前に、金属表面を水で濯ぐステップをさらに含み得る。また別の実施形態では、金属表面は、ガスタービン空気圧縮機の表面である。
【００１１】
別の実施形態では、オフラインガスタービン空気圧縮機の洗浄方法が開示される。オフライン洗浄方法は、洗浄サイクルと、濯ぎサイクルと、オフライン処理サイクルとを含み得る。オフライン処理サイクルは、ガスタービン空気圧縮機の金属表面を、１種以上の膜形成性アミンを含む防食組成物と接触させるステップを含み得る。好適な膜形成性アミンには、上述のものが挙げられる。また別の実施形態では、オンラインガスタービン空気圧縮機の洗浄方法が開示される。オンライン洗浄方法は、ガスタービン空気圧縮機の金属表面を、１種以上の膜形成性アミンを含む防食組成物と接触させるステップを含む、オンライン処理サイクルを含み得る。好適な膜形成性アミンには、上述のものが挙げられる。別のオンライン洗浄方法では、方法は、オンライン処理サイクルの前に濯ぎサイクルを含み得る。
【図面の簡単な説明】
【００１２】
【図１】電気プローブが腐食シミュレーションにおいて曝露された一連の溶液を示すフローチャートである。
【図２】表面に傷をつけた後、かつプローブがあらゆる溶液に曝露される前のプローブを示す図である。
【図３】エージングステップ中におけるプローブの腐食速度（μｍ／年）のチャートを示す図である。
【図４】エージングステップ後のプローブを示す図である。
【図５】プローブの腐食速度（μｍ／年）に対するＨ2Ｏ2洗浄の効果のチャートを示す図である。
【図６】プローブの腐食速度（μｍ／年）に対するクエン酸洗浄の効果のチャートを示す図である。
【図７】室温クエン酸洗浄後かつ７５℃塩水への曝露前のプローブを示す図である。
【図８】７５℃クエン酸洗浄後かつ７５℃塩水への曝露前のプローブを示す図である。
【図９】７５℃クエン酸洗浄後かつ７５℃塩水への曝露後のプローブを示す図である。
【図１０】プローブの平均及び最大腐食速度（μｍ／年）の両方に対する防食組成物の効果を示す図である。
【図１１】プローブの平均腐食速度に対する防食組成物の効果を示す図である。
【図１２】７５℃クエン酸洗浄後かつ防食液への曝露前のプローブを示す図である。
【図１３】防食液への曝露、続いて７５℃塩水への２時間曝露後のプローブを示す図である。
【図１４】図１に示す通りの試験シーケンス全体についてプローブの平均腐食速度のチャートを示す図である。
【図１５】群「Ａ」箔及び対照箔についての水ビーズ試験結果の写真である。
【図１６】高速空気試験の前後の、群「Ａ」箔及び群「Ｂ」箔についての水ビーズ試験結果の写真である。
【図１７】ボイラー条件下で、膜形成性アミン（ポリアミン）を含む防食組成物を試験するために使用される腐食装置の概略図である。
【図１８】腐食試験後、慣習的な亜硫酸ナトリウム処理で処理したクーポンの写真である。
【図１９】１０００ｐｐｂの溶存Ｏ2の存在下、組成物２（中和アミンのみ）で処理したクーポンの写真である。
【図２０】１０００ｐｐｂの溶存Ｏ2の存在下、Ｅｘ２で処理したクーポンの写真である。
【発明を実施するための形態】
【００１３】
１以上の膜形成性アミン、高頻度で中和アミンを含む防食組成物は、ボイラー用途において使用されてきた。そのような組成物はボイラー用途において使用されてきたが、そのような組成物が、典型的にはガスタービン空気圧縮機周囲の環境条件及びプロセシング条件での腐食を有効に防止するであろうことは、以前は公知でなかった。
【００１４】
ボイラー用途における動作条件は、ガスタービン空気圧縮機周囲の条件とは非常に異なっている。最初に、ボイラー給水は、ボイラーにおいて使用される前に、大規模な精製ステップを経る。結果として、ボイラー給水は、典型的には、無機塩、酸、塩基及びガス等、非常に低レベルの腐食誘発汚染物質を有する。典型的には、ボイラーは、二相の蒸気及び水環境において、非常に低レベルの酸素を用い、高温及び高圧で動作する。溶存酸素は、ボイラーシステムが動作する温度、典型的には、大気圧での水の沸点を著しく上回る温度（２１２°Ｆ又は１００℃未満）で、水への極めて低い溶解度を有する。ボイラーは、通常、ボイラー給水からの溶存酸素を加熱し除去するという明確な目的のために、機械的又は熱的脱気機器（一般に「脱気器」と称される）を備えている。脱気器は、典型的には、Ｏ2換算で１０ｐｐｂ未満の溶存酸素レベルを含有する（重量ｐｐｂ又はｕｇｌ）、加熱したボイラー給水を生成することができる。脱気した後、ボイラー給水から最後に残ったいかなる微量の溶存酸素も除去するために、化学的溶存酸素捕捉剤を添加することは常識である。加えて、ボイラーが動作している間、水を連続的に処理するために、防食剤を添加してよい。
【００１５】
対照的に、ガスタービン空気圧縮機は、典型的には、大気温度及び大気圧で、完全に曝気された水により洗浄される。これらの条件下で、水は、通常、Ｏ2換算で７〜１０ｐｐｍ（重量ｐｐｍ）の間の溶存酸素を、又は７０００〜１００００ｐｐｂのＯ2を含有する。ガスタービン空気圧縮機を、雨水又は大気中凝結によって形成された液体水等の自然水に曝露してもよい。自然水は、典型的には、ボイラー水又は凝結した蒸気よりも数百乃至数千倍の高レベルの溶存酸素を含有する。
【００１６】
さらに、ガスタービン空気圧縮機は、酸素濃度が比較的高い周囲条件で空気を吸入する。周囲条件において、空気圧縮機は、温度、圧力及び水分を包含する、空気圧縮機の地理的な位置の、一般的な、優勢な、かつ制御されていない大気中及び気象条件に曝露される。本明細書で先に言及した通り、金属表面と接触している水膜中における高レベルの溶存酸素の存在は、腐食速度及び発生する腐食の種類の両方を著しく増大させる。タービンオンライン洗浄水に防食剤を添加してよいが、アイドリングガスタービン表面での腐食を防止する方法も必要である。
【００１７】
ガスタービン空気圧縮機は、地理的な位置及び時季に応じて、多種多様な温度も経験し得る。これらの温度は、約−１８℃〜約５０℃（０oＦ〜１２０oＦ）の範囲であってよい。動作している場合、空気圧縮機内の温度は、７５０〜９５０oＦ（４００〜４８０℃）の高さにまで到達し得る。
【００１８】
模倣ボイラー水条件下で膜形成性アミンを使用する以前の試験は、膜形成性アミンが、Ｏ2換算で１０００ｐｐｂを上回る溶存酸素レベルを含有する（重量ｐｐｂ又はμｇｌ）水を使用する用途において功を奏する見込みはないことを示した。しかしながら、驚くべきことに、膜形成性アミンを含む防食組成物は、ガスタービン空気圧縮機に典型的な曝露条件下であっても、ガスタービン空気圧縮機の金属表面での腐食を防止するのに有効であることが発見された。したがって、金属表面での腐食を防止するための方法及び組成物が開示される。方法は、金属表面を、１種以上の膜形成性アミンを含む防食組成物と接触させるステップを含む。
【００１９】
ガスタービン空気圧縮機を洗浄する場合に、防食組成物を適用してよい。典型的には、オペレータは、二種類の圧縮機洗浄、オンライン及びオフライン洗浄を利用してよい。オフライン洗浄において、ユニットは発電しておらず、典型的には、「回転ギア」モーターによって約８００ＲＰＭ（毎分回転数）で回転する。オフライン洗浄は、定期清浄中、又はガスタービン空気圧縮機がアイドリングされる前に利用される。典型的なオフライン洗浄は、少なくとも、洗浄、濯ぎ、及び乾燥サイクルを包含する。洗浄サイクルは、圧縮機から塵及び破片を洗浄するための、界面活性剤又は洗剤等の清浄剤の使用を包含する。防食剤は、使用されるならば、洗浄サイクル中に適用される。洗浄サイクルの後、残ったあらゆる界面活性剤を除去するために、圧縮機に濯ぎが適用される。乾燥サイクルは、遠心力によって過剰な流体を除去するために、モーター始動機上での非燃焼スピン（unfired spin）を含み得る。オフライン洗浄の一部として適用される場合、防食剤は、圧縮機がオフライン洗浄後にアイドリングされるならば、７２時間〜約３週間持続し得る。
【００２０】
オンライン洗浄は、ガスタービン空気圧縮機が発電しているか、又は全速力もしくは全負荷で動作している場合に発生する。オンライン洗浄は、典型的には、圧縮機が清浄又はかなり清浄であり、オペレータが圧縮機をオフラインにすることを望まない場合に使用される。通常、脱イオン（ＤＩ）水のみがオンライン洗浄に使用される。洗剤も界面活性剤も、熱運転ユニットに蓄積され得るため、使用されない。その上、いくつかの界面活性剤は、強電解質として作用し、圧縮機表面を濡らし得るため、実際に腐食を増大させ得る。
【００２１】
本発明の防食組成物は、オフライン洗浄及びオンライン洗浄の両方において使用され得る。オフライン洗浄において使用されるならば、防食組成物は、洗浄及び濯ぎサイクル後に、組成物が可能な限り清浄な表面に適用されることを確実にし、それ故、膜形成機構の効能を最大化するための別個の処理サイクルとして適用され得る。先行技術の防食剤とは違い、本発明の組成物は、清浄又は比較的清浄な圧縮機の防食期間を延長するために、オンライン洗浄においても使用され得る。
【００２２】
上述した使用に加えて、組成物は、ガスタービン空気圧縮機に注入された低圧蒸気に添加されてもよく、濯ぎ水の後に空気圧縮機に添加されてもよく、又は洗浄水とは別にスプレーもしくはエアゾールとして添加されてもよい。防食組成物は、金属表面を防食組成物と接触させる、当業者によって予測される他の方法によって適用されてもよい。そのような予測される方法は、本発明の範囲内であることが意図されている。
【００２３】
膜形成性アミンは、本明細書において使用される場合、金属表面上に有機膜を形成し、それにより、腐食性材料及び酸化材料が金属表面に接触するのを防ぐ任意の材料であってよい。腐食性材料及び酸化材料の例は、酸素、溶存酸素、塩化物及び硫化物塩、並びに炭酸等の酸性種を包含するがこれらに限定されない。好適な膜形成性アミンは、一般式Ｙ−Ｒ（式中、Ｙは１又は複数のヘテロ原子（Ｎ又はＯ）を含有する基であり、Ｒは脂肪酸由来のアルキル基である。）を有する。これらの膜形成性アミンは、エトキシ化脂肪アミン及びジアミン、オクタデシルアミン、エトキシ化獣脂アミン、並びにエトキシ化オレイン酸を包含する。好適なエトキシ化脂肪アミンは、ビス（２−ヒドロキシエチル）ココアミン等の飽和Ｃ12〜Ｃ18鎖を持つものを包含する。一実施形態では、Ｒはオレイル基であってよく、ＹはＮＨＣＨ2ＣＨ2ＣＨ2ＮＨ2であってよい。したがって、好適な膜形成性アミンは、ビス（２−ヒドロキシエチル）ココアミン及び／又は次式の１種以上の脂肪ポリアミンを包含し得る。
【００２４】
【化１】
0006395732.tif 000002
式中、ｘは約１〜約８であり、ｙは約０〜約７であり、Ｒ1は飽和又は不飽和脂肪族Ｃ12〜Ｃ24炭化水素基である。別の実施形態では、Ｒ1は飽和又は不飽和脂肪族Ｃ12〜Ｃ18炭化水素基であってよい。膜形成性アミンの具体例は、Ｎ−オレイルアミン、Ｎ−オクタデシルアミン、（Ｚ）−Ｎ−９−オクタデセニル−１，３−プロパンジアミン、オクタデセニルアミノトリメチレンアミン、オクタデセニルアミノジ−（トリメチルアミノ）−トリメチレンアミン、Ｎ−ステアリル−１，３−プロパンジアミン、Ｎ−（２−アミノプロピル）−Ｎ−ヘキサデシル−Ｎ−メチル−１，３−プロパンジアミン及びこれらの混合物を包含するがこれらに限定されない。
【００２５】
別の実施形態では、組成物は、１種以上の中和アミンをさらに含み得る。中和アミンは、本明細書において使用される場合、炭酸を中和し、水のｐＨを上昇させる１以上の材料であってよい。これらの材料は、アンモニア、ヒドラジン、アルキルアミン、環状アミン（アリールアミン）、アルカノールアミン及びこれらの混合物を包含する。中和アミンの具体例は、メチルアミン、ジメチルアミン、トリメチルアミン、シクロヘキシルアミン、エタノールアミン（モノエタノールアミン又は「ＭＥＡ」）、モルホリン、Ｎ，Ｎ−ジメチルアミノプロピルアミン（「ＤＭＡＰＡ」）、メトキシプロピルアミン、Ｎ，Ｎ−ジエチルアミノエタノール（「ＤＥＡＥ」）、及びＮ，Ｎ−ジメチルエタノールアミン（「ＤＭＡＥ」）を包含するがこれらに限定されない。
【００２６】
別の方法では、膜形成性アミン対中和アミンの重量比は、約１：０．１〜約１：２５である。また別の方法では、該重量比は、約１：２〜約１：１０である。代替として、膜形成性アミン対中和アミンの重量比は、約１：４であってよい。
【００２７】
別の方法では、組成物は、２種類以上の中和アミンを含み得る。組成物は希釈されていてよい。好適な希釈剤は、水、低分子量アルコール、及び中和アミンシクロヘキシルアミンを包含するがこれらに限定されない。別の実施形態では、組成物は、水又は水溶液で希釈されていてよい。組成物の濃度は、体積で、水の約０．１〜約２００００ｐｐｍである。
【００２８】
例示的な防食組成物は、以下の表１に収載されている範囲内にある任意の配合物を有してよく、但し、個々の構成要素の重量範囲は、防食組成物の総重量百分率が１００ｗｔ％と等しくなるように選定される。
【００２９】
【表１】
0006395732.tif 000003
当業者であれば、１つを超える配合物が、表１に収載されている範囲内にあってよいことを理解するであろう。したがって、別の実施形態では、防食組成物は、表２に配合１、配合２、配合３、配合４又は配合５という名称で記載された配合物を有し得る。
【００３０】
【表２】
0006395732.tif 000004
別の実施形態では、方法は、金属表面を防食組成物と接触させる前に、金属表面をクエン酸溶液と接触させるステップをさらに含み得る。本発明を１つの動作理論に限定するものではないが、クエン酸洗浄は、膜形成性アミンが金属表面により良好に接着するのを補助し、膜形成機構を改善し得る清浄な表面を提供すると考えられる。クエン酸洗浄は、鋼表面が既に清浄であり、翼板上に、残留石けんも塵も腐食生成物もないならば、必要ない。電気化学的インピーダンス分光法試験は、清浄な金属表面上で、膜形成性アミンの適用前の希釈クエン酸による前処理は、付加的な不動態化利益を提供しないことを示した。しかしながら、汚染された及び又は腐食した金属表面上では、クエン酸が付加的な清浄及び酸化鉄キレート化利益を提供し、これがアミン膜形成作用効能を改善するであろうことが期待される。また別の実施形態では、方法は、表面をクエン酸溶液と接触させた後、かつ金属表面を組成物と接触させる前に、金属表面を水で濯ぐステップをさらに含み得る。
【００３１】
金属表面を、防食組成物による処理の最中又は後に、高酸素含有量を持つ追加の水又は水分に曝露してよい。したがって、また別の方法では、金属表面を、処理中又は処理後に、追加の水分及び／又は水及び／又は水溶液に曝露してよい。追加の水分及び／又は水及び／又は水溶液は、その中に、１００ｐｐｂ（重量ｐｐｂ）より大きい溶存酸素（Ｏ2）を有し得る。一実施形態では、溶存酸素含有量は、重量で、約１０００ｐｐｂ（０．１ｐｐｍ）〜約１００００ｐｐｂ（１００００ｐｐｍ）である。代替として、溶存酸素含有量は、重量で、約７０００〜約１００００ｐｐｂである。
【００３２】
上記で言及した通りに、ガス圧縮機は、酸素濃度が比較的高い、周囲温度及び周囲圧力で動作する。酸素の存在は、腐食速度及び発生する腐食の種類を増大させる。タービンオンライン洗浄水に防食剤を添加してよいが、試験は、タービンがオンラインに戻った後にこれらの防食剤が有効性を失うことを示した。故に、アイドリング及び動作ガスタービン表面両方の上において腐食を防止する方法が必要である。本明細書において開示されている防食組成物は、アイドリングガスタービン表面での腐食を防止するのに好適である。防食組成物は、タービンがオンラインである間の腐食を防止するためにも使用され得る。
【００３３】
したがって、別の実施形態では、オフラインガスタービン空気圧縮機の洗浄方法が開示されている。オフライン洗浄方法は、洗浄サイクルと、濯ぎサイクルと、オフライン処理サイクルとを含み得る。オフライン処理サイクルは、ガスタービン空気圧縮機の金属表面を、１種以上の膜形成性アミンを含む防食組成物と接触させるステップを含み得る。好適な膜形成性アミンは、一般式Ｙ−Ｒ（式中、Ｙは１又は複数のヘテロ原子（Ｎ又はＯ）を含有する基であり、Ｒは脂肪酸由来のアルキル基である。）を持つ膜形成性アミンを包含する、上述したものを包含する。一実施形態では、Ｒはオレイル基であってよく、ＹはＮＨＣＨ2ＣＨ2ＣＨ2ＮＨ2であってよい。これらの膜形成性アミンは、エトキシ化脂肪アミン及びジアミン、オクタデシルアミン、エトキシ化獣脂アミン、並びにエトキシ化オレイン酸を包含する。好適なエトキシ化脂肪アミンは、ビス（２−ヒドロキシエチル）ココアミン等の飽和Ｃ12〜Ｃ18鎖を持つものを包含する。したがって、好適な膜形成性アミンは、ビス（２−ヒドロキシエチル）ココアミン及び／又は次式の１種以上の脂肪ポリアミンを含む。
【００３４】
【化２】
0006395732.tif 000005
式中、ｘは約１〜約８であり、ｙは約０〜約７であり、Ｒ1は飽和又は不飽和脂肪族Ｃ12〜Ｃ24炭化水素基である。別の実施形態では、Ｒ1は飽和又は不飽和脂肪族Ｃ12〜Ｃ18炭化水素基であってよい。膜形成性アミンの具体例は、Ｎ−オレイルアミン、Ｎ−オクタデシルアミン、（Ｚ）−Ｎ−９−オクタデセニル−１，３−プロパンジアミン、オクタデセニルアミノトリメチレンアミン、オクタデセニルアミノジ−（トリメチルアミノ）−トリメチレンアミン、Ｎ−ステアリル−１，３−プロパンジアミン、Ｎ−（２−アミノプロピル）−Ｎ−ヘキサデシル−Ｎ−メチル−１，３−プロパンジアミン及びこれらの混合物を包含するがこれらに限定されない。
【００３５】
別の実施形態では、組成物は、１種以上の中和アミンをさらに含み得る。好適な中和アミンは、アンモニア、ヒドラジン、アルキルアミン、環状アミン（アリールアミン）、アルカノールアミン及びこれらの混合物を包含するがこれらに限定されない。中和アミンの具体例は、メチルアミン、ジメチルアミン、トリメチルアミン、シクロヘキシルアミン、エタノールアミン（「ＭＥＡ」）、モルホリン、Ｎ，Ｎ−ジメチルアミノプロピルアミン（「ＤＭＡＰＡ」）、メトキシプロピルアミン、Ｎ，Ｎ−ジエチルアミノエタノール（「ＤＥＡＥ」）、及びＮ，Ｎ−ジメチルエタノールアミン（「ＤＭＡＥ」）を包含するがこれらに限定されない。
【００３６】
別の方法では、膜形成性アミン対中和アミンの重量比は、約１：０．１〜約１：２５である。また別の方法では、該重量比は、約１：２〜約１：１０である。代替として、膜形成性アミン対中和アミンの重量比は、約１：４であってよい。
【００３７】
別の方法では、組成物は、２種類以上の中和アミンを含み得る。組成物は希釈されていてよい。好適な希釈剤は、水、低分子量アルコール、及びシクロヘキシルアミンを包含するがこれらに限定されない。別の実施形態では、組成物は、水又は水溶液で希釈されていてよい。組成物の濃度は、体積で、水の約０．１〜約２００００ｐｐｍである。
【００３８】
また別の実施形態では、オンラインガスタービン空気圧縮機の洗浄方法が開示されている。オンライン洗浄方法は、ガスタービン空気圧縮機の金属表面を、１種以上の膜形成性アミンを含む防食組成物と接触させるステップを含む、オンライン処理サイクルを含み得る。好適な膜形成性アミンには、上述のものが挙げられる。別のオンライン洗浄方法では、方法は、オンライン処理サイクルの前に濯ぎサイクルを含み得る。
【実施例】
【００３９】
ガスタービン用途
ガスタービン空気圧縮機グレード材料に対する腐食効果を、実験室において、２つの連結多電極アレイ（「ＣＭＡ」）プローブ、プローブ１（Ｐ１番）及びプローブ２（Ｐ２番）を使用して模倣した。プローブ電極は、１７−４ＰＨステンレス鋼、ガスタービン空気圧縮機グレード材料でできていた。
【００４０】
ＣＭＡセンサを備えたｎａｎｏＣｏｒｒ（商標）フィールドモニタに、プローブを接続した。ＣＭＡセンサは、腐食電極から陰極への電子の流量を測定する。ＣＭＡプローブでの腐食電極は、腐食材料における陽極部位のように作用する。したがって、腐食電極からの電子の流量を使用して、電極材料、この場合は１７−４ＰＨについて腐食速度を算出することができる。
【００４１】
下記の項において記述する通り、傷をつけたプローブを複数の溶液に浸漬するのに応答して、１７−４ＰＨの腐食速度を監視した。試験は、プローブを異なる溶液に順次に曝露することによって実施した。使用した溶液を表３に収載する。
【００４２】
【表３】
0006395732.tif 000006
プローブを、図１に示す通り、溶液に順次に曝露した。各溶液曝露間に、プローブを脱イオン（ＤＩ）水で濯ぎ、乾燥させた（図示せず）。プローブ表面を研磨しないで、溶液曝露間に表面を新しくした。腐食シミュレーション試験を実施する前に、各プローブから１つの電極に傷をつけて、腐食孔核形成を促進した。傷つけ後かつ溶液のいずれかへの曝露前のプローブの写真を、図２に示す。
【００４３】
図１に示す通り、塩水溶液を試験全体を通して数回使用して、ガスタービン空気圧縮機周囲の環境条件及びプロセス条件を模倣した。電極腐食を加速させるために、プローブをエージングステップにも供した。エージングステップの後、Ｈ2Ｏ2洗浄ステップの効果を決定した。Ｈ2Ｏ2溶液を使用して、センサ上に存在するあらゆる油性堆積物を破壊し、それにより、曝露効率を改善した。次いで、プローブを酸洗浄プロセスに供して、プローブ上に存在するあらゆる錆を除去し、膜形成効率を改善した。酸洗浄は、クエン酸溶液を含んでいた。最後に、プローブの腐食速度に対する、ポリアミンブレンドの効果を測定した。例１については、配合４（表２を参照）を脱イオン（ＤＩ）水で希釈した。
【００４４】
図３は、エージングステップ中におけるプローブの腐食速度（μｍ／年）のチャートを示す。エージングステップは、プローブを、室温の塩水に約４日間、次いで、７５℃に加熱した塩水に約２４時間浸漬することを含んでいた。次いで、電極腐食を加速させるために、プローブを、ＨＣｌ及びＨ2ＳＯ4水溶液を含むエージング溶液に約１０時間浸漬した。図３は、とりわけプローブをＨＣｌ及びＨ2ＳＯ4水溶液に曝露した場合の、プローブの測定可能な腐食を示す。次いで、プローブを７５℃塩水中に戻して約２時間置いた。エージング後のプローブの写真を図４に示す。図４に示す通り、エージングステップ後、プローブ上には目に見える腐食がある。図３中のポイントＡは、図２中の写真を撮影した時間軸におけるポイントを指定する。図３中のポイントＢは、図４中の写真を撮影した時間軸におけるポイントを表す。
【００４５】
エージングステップの後、プローブをＨ2Ｏ2中で洗浄した効果を観察した。図５は、プローブの腐食速度（μｍ／年）に対するＨ2Ｏ2洗浄の効果を示す。図５に示す通り、プローブを７５℃塩水に約３．５時間浸漬した。次いで、プローブをＨ2Ｏ2溶液に室温で約２０分間入れた。次いで、プローブを７５℃塩水中に戻して約１時間置いて、Ｈ2Ｏ2洗浄前後のプローブの腐食挙動を比較した。Ｈ2Ｏ2洗浄後及び１時間の７５℃塩水曝露中のプローブの腐食挙動を、クエン酸洗浄のための新たな基準点として使用した。図５において見られる通り、プローブを塩水に曝露した場合、測定可能な腐食がある。Ｈ2Ｏ2で清浄することにより、プローブを塩水に再度曝露した場合の腐食の量をわずかに低減させると思われる。
【００４６】
クエン酸洗浄を使用して、いくらかの不動態化効果を提供し、センサ表面上に存在するあらゆる錆を清浄し、それにより、膜形成効率を改善した。最初に、プローブを室温クエン酸溶液に約２０分間浸漬した。次いで、プローブを７５℃塩水に約３．５時間入れ、次いで、７５℃クエン酸溶液に約２０分間移した。次いで、プローブを７５℃塩水中に戻し、クエン酸洗浄前後のプローブの腐食挙動を比較した。プローブの腐食速度（μｍ／年）に対するクエン酸洗浄の効果を、図６に示す。図６中のＸ軸は、時間（分）である。図７は、図６中でポイントＣによって表されている、プローブを室温クエン酸で洗浄した後、かつ７５℃塩水中に戻す前の、プローブの写真を示す。腐食は、図７中のプローブ上で目に見える。図６中のポイントＤは、７５℃クエン酸洗浄後、プローブを７５℃塩水中に戻す前のポイントである。ポイントＤにおけるプローブの写真を、図８に示す。７５℃クエン酸洗浄後のプローブ上には、室温クエン酸洗浄後よりも少ない腐食が目に見える。７５℃クエン酸洗浄及び７５℃塩水への曝露両方の後の、ポイントＥにおけるプローブの写真を、図９に示す。プローブ上のいくらかの腐食が、図９において目に見える。図６において見られる通り、プローブをクエン酸で洗浄した場合、とりわけ７５℃クエン酸で洗浄した場合、腐食の量は低減したと思われる。
【００４７】
次に、プローブの腐食速度に対するポリアミンブレンド、例１（Ｅｘ１）の効果を測定した。Ｅｘ１は、２５０ｍｌのＤＩ水中５ｍｌの配合４を含む防食液であった。ポリアミンブレンドは、複数の中和アミン及び膜形成性アミンを約４：１の重量比で含んでいた。プローブに対するＥｘ１の効果を測定するために、プローブを再度７５℃クエン酸洗浄に入れた。次いで、プローブをＥｘ１に５分間浸漬した。希釈剤、この場合はＤＩ水に対するポリアミンブレンドの濃度は、水に対して体積で約２０４００ｐｐｍのアミンであった（５ｍｌのポリアミンブレンド／２５０ｍｌのＤＩ水、ここで、ポリアミンブレンドの密度は１．０２ｇ／ｍｌである）。より低濃度の活性物質が、ガスタービン空気圧縮機システムでの腐食を防止するのに依然として有効であろうと予測される。有効濃度は、約０．１〜約２０００ｐｐｍである。別の実施形態では、有効濃度は、約０．１〜約１００ｐｐｍである。また別の実施形態では、有効濃度は、約０．１〜約５０ｐｐｍである。代替として、有効濃度は、希釈剤に対して、体積で、約１〜約２０ｐｐｍの活性物質であってよい。プローブをＥｘ１に沈めた後、再度７５℃塩水に２時間沈めた。
【００４８】
図１０は、プローブの平均及び最大腐食速度（μｍ／年）の両方に対するＥｘ１の効果を示す。ポイントＥを図１０に再度示す。図１１は、平均腐食速度に対するＥｘ１の効果だけを示す。図１０及び１１において見られる通り、ポリアミン処理は、プローブ上での腐食の量を著しく低減させた。図１２は、７５℃クエン酸洗浄後、かつプローブをＥｘ１に沈める前の、ポイントＦ（図１０）におけるプローブを示す。図１３は、Ｅｘ１に、及び７５℃塩水に２時間沈めた後の、図１０中のポイントＧのプローブを示す。図１２及び１３を比較すると、ポリアミン処理後に塩水に曝露したプローブにおいて、目に見える腐食はほとんど又は全くない。
【００４９】
図１４は、図１に示す通りの試験シーケンス全体について平均腐食速度を示す。図１４中の卵形領域は、プローブの平均腐食速度を示す。卵形Ｈは、エージング前の塩水中におけるプローブの腐食速度を包囲する。卵形Ｉは、エージング後かつＥｘ１での処理後の塩水中での腐食速度を包囲する。図１４において見られる通り、ポリアミン処理後の平均腐食速度は、約３．０μｍ／年未満であった。
【００５０】
高速空気中でのポリアミン性能
下記の例は、高速空気流が存在する場合のガスタービン空気圧縮機用途における防食組成物を実証する。該例の目標は、防食組成物によって形成された膜が、高速空気流に曝露された場合、動作している圧縮機内の処理された金属表面上に残るか否かを決定することであった。
【００５１】
高速空気試験は、ポリアミンを含む防食組成物で処理した１２枚の翼形クーポン「箔」及び１枚の未処理の箔に対して実施した。「箔」は、１７−４ＰＨステンレス鋼からできており、翼が受けるのと同じ表面整羽圧縮機に供した。次いで、箔をプロパノールで清浄して、あらゆる残留油を除去した。１２枚の箔のうち六（６）枚を、２２ｐｐｍの配合４を含む防食組成物に１２分間浸漬した（表２を参照）。配合４で処理した箔を「Ａ群」として分類した。１２枚の箔のうち六（６）枚を、温クエン酸に１３分間浸し、濯ぎ、次いで、２２ｐｐｍの配合５を含む防食組成物に１６分間浸漬した（表２を参照）。配合５で処理した箔を「Ｂ群」として分類した。最後の箔、対照を、プロパノールで清浄して、あらゆる残留油を除去したが、いかなる防食処理にも供さなかった。
【００５２】
次いで、水ビーズ試験を１３枚すべての箔に対して実施した。水ビーズ試験は、ＤＩ水を充填した噴霧ボトルを使用して、各箔の左から右に、一定流を噴霧することを含んでいた。次いで、各箔の写真を撮った。対照箔は、水ビーズ形成をほとんど又は全く呈さなかった。１２枚の処理した箔は、対照よりも多くの水ビーズ形成を呈した。図１５は、２枚の箔についての水ビーズ試験結果を示す。左側の箔は、防食組成物で処理したＡ群からの箔であり、箔の表面上に水ビーズ形成を示す。右側の箔は防食処理なしの対照であり、最小限の水ビーズ形成を示す。
【００５３】
次いで、箔を空気流較正リグ（Ａｅｒｏｄｙｎｅ  Ｒｅｓｅａｒｃｈ社、米国マサチューセッツ州ビルリカ）に装填した。各箔を、空気流試験中、箔の片側が正流に供され、一方、反対側が該流から遮蔽されるように装填した。各箔を、特定のマッハ数に６００±５秒間供した。試験条件は、複数の迎え角及び気流速度を包含していた。マッハ試験の後、箔を空気流較正リグから除去し、第二の水ビーズ試験を実施した。再度箔の写真を撮り、膜劣化の兆候について観察した。図１６は、水ビーズ試験結果の例示的な写真である。左側の群は、試験前、かつ０．５のマッハ数で試験した後の、４５°の迎え角で配向された「Ａ群」箔を示す。図１６の右側の群は、０．５のマッハ数前後の、４５°の迎え角で配向された「Ｂ群」箔を示す。Ａ群及びＢ群の箔はいずれも、高速空気流試験前後に実質的な水ビーズ形成を示す。表４は、試験したすべての箔についてビーズ水試験結果を示す。「レ」を付けた試験結果は、箔が高速空気に曝露される前のビーズ試験結果と比較して、高速空気試験後の膜劣化がないことを示す。「−」を付けた試験結果は、膜劣化を示す。
【００５４】
【表４】
0006395732.tif 000007
ボイラー用途−比較例
ボイラー用途におけるポリアミンの性能を試験する実験を実施した。実験は、実験用流水式腐食試験システム装置を使用して完了させた。装置は、一連の検出器、化学注入ポンプ、高圧ポンプ及びクーポンラックホルダからなるものであった。図１７は、流水式試験システムの概略図である。腐食は、試験クーポンを装置に入れ、各クーポンの重量損失を測定することによって測定した。
【００５５】
腐食試験装置コンポーネントはいずれも、３０４又は３１６型いずれかのオーステナイトステンレス鋼構造ものであった。装置は、脱イオン水（ＤＩ）源と、又は脱イオン水及び脱酸素水と接続されていてよい。ＤＩ水は、１００ｐｐｂより大きい酸素含有量を有していた。脱酸素は、膜接触器カートリッジによって遂行した。脱酸素水は、正しく動作している圧力脱気器を出る水に相当する、８〜１２ｐｐｂ（ｍｇ／ｌ）の酸素という酸素含有量を有していた。装置の入口には、混床式イオン交換ポリッシャーがあった。高圧ポンプは、５６０〜５８０ｍｌ／分の流量を維持していた。化学物質マニホールドは、化学物質の導入が、システム内における水質及び所望の化学的性質を取得することを可能にした。化学注入ポンプは、Ｅｌｄｅｘ（商標）（Ｅｌｄｅｘ  Ｌａｂｏｒａｔｏｒｉｅｓ社、米国カリフォルニア州ナパ）精密注入ポンプであり、処理組成物（組成物１、組成物２及びＥｘ２）は、Ｉｓｃｏ  ＨＰＬＣ噴射ポンプ（Ｔｅｌｅｄｙｎｅ  Ｔｅｃｈｎｏｌｏｇｉｅｓ社、米国ネブラスカ州リンカーン）を使用して適用した。サーモスタットでオン／オフ制御された流水式加熱器によって、温度を実現し、維持した。装置内の圧力は、１２０ｐｓｉｇ（９．３ｂａｒ、０．９３ＭＰａ）に維持した。この圧力は、すべての場合において、液相のみ（蒸気なし）が存在することを保証するために、システムの温度における飽和沸騰圧力を上回っていた。システム内の圧力は、高流量ドーム圧力調整器によって一定に保った。
【００５６】
入口溶存酸素、ｐＨ及び伝導度は、インライン加熱器後に、冷却した側流試料中で測定した。故に、ｐＨ及び伝導度は、室温で測定した。クーポンラックは４つのクーポンを含有しており、システム及び化学的パラメータを調整及び平衡化している間に、必要ならばバイパスさせてよい。ドーム圧力調整器の前に、腐食クーポンラックの下流の溶存酸素出口測定のために、別の冷却した側流試料が利用可能であった。
【００５７】
酸素の濃度は、曝気されたＤＩ水を脱酸素水流に送給することによって実現した。典型的な実行は、室温ですべての所望の化学パラメータを確立することによって開始し、クーポンラックをバイパスさせた。クーポンを清浄し、秤量し、テフロン（登録商標）洗浄機を使用してクーポンホルダ内にセットして、電解腐食を最小化した。この測定された重量が、初期クーポン重量である。通常、各実行において、４つのクーポン−２つの低炭素鋼合金（ＬＣＳ）、１つのアドミラルティ黄銅合金（ＡＤＭ）及び１つの銅（Ｃｕ）がある。ラック内の鋼クーポンの下流には、あらゆる潜在的な銅が低炭素鋼をめっきするのを回避するために、金クーポンが位置していた。
【００５８】
高温Ｃｏｒｒａｔｅｒ（商標）（Ｒｏｈｒｂａｃｋ  Ｃｏｓａｓｃｏ  Ｓｙｓｔｅｍｓ社、米国カリフォルニア州サンタフェスプリングズ）直線偏光プローブを、即時腐食決定に使用した。一方のプローブはＬＣＳ電極を、他方はＡＤＭ電極を有していた。実験の経過中に、Ｃｏｒｒａｔｅｒ（商標）機器を介して為された即時腐食速度測定と標準的なクーポン重量損失法によって測定された重量測定腐食速度との間に相関の欠如があったことに着目された。これは、使用した試験水の比較的低い伝導度に部分的に起因すると考えられた。
【００５９】
クーポンラックを窒素ガスでパージして、空気を排除した後、ラックを試験システムに組み込んだ。バイパス弁を使用して、給水にクーポンラックを通過させた。加熱器を実行の温度に設定し、システムが温度に到達するのに１５〜２５分を要した。１セットを除いてすべての実行について、標準的な曝露時間は、７日間であった。５６０ｍｌ／分の流量で、クーポンラックにおける線形速度は、約３．６４フィート／分（毎分１．１メートル）であった。
【００６０】
クーポンを７日間曝露させた後、加熱器を外し、装置を給水流で冷却させた。バイパス弁を使用して、クーポンラックを装置から外した。クーポンを除去し、ＤＩ水及びイソプロパノールで濯ぎ、風乾させ、写真を撮り、清浄し、秤量した。清浄後の重量が、最終クーポン重量であった。実行のそれぞれを２連で実施した。２連の実行間の再現性は、およそ０．２ｍｐｙ（５．０８μｍ又は０．００５ｍｍ年）又はそれよりわずかに低かった。
【００６１】
試験前のクーポン重量（初期重量）マイナス試験後の重量（最終重量）を使用して、クーポン重量損失を決定し、標準的な様式にて腐食速度を１年当たりのミル（ｍｐｙ）で算出した。
【００６２】
評価したポリアミン配合物（Ｅｘ２）は、アルカリ培地を提供するための中和アミンのブレンドであるポリアミン構成要素と、少量の合成ポリマー分散剤とを包含していた。より具体的には、Ｅｘ２は、配合４と同じ構成要素（表２を参照）をその中に含んでいたが、幾分異なる比率であった。２つの標準、又は比較例（組成物１及び組成物２）も試験した。組成物１は、１０ｐｐｍの慣習的な亜硫酸ナトリウム処理を含む水溶液であった。組成物２はＥｘ２において使用したものと同じ中和アミンのブレンドを含む水溶液であった。
【００６３】
平均腐食速度差パーセント（％ＡｖＣｏｒＤｉｆｆ）は、以下の式（１）に従って、標準処理（１又は複数）におけるクーポンの平均腐食速度（ａｖＢ）から、ポリアミンベース生成物についてのクーポンの平均腐食速度（ａｖＰ）を引き、標準（１又は複数）の平均腐食で割り、結果に１００を乗じたものとして定義される。
【００６４】
％ＡｖＣｏｒＤｉｆｆ＝［（ａｖＢ−ａｖＰ）／ａｖＢ］×１００        （１）
方程式（１）によって定義される通り、％ＡｖＣｏｒＤｉｆｆが正数であれば、ポリアミン生成物は、クーポン中において標準（１又は複数）よりも少ない腐食を生成した。％ＡｖＣｏｒＤｉｆｆが負数であれば、ポリアミン生成物は、クーポン中において標準（１又は複数）よりも多い腐食を生成した。
【００６５】
標準及びポリアミン実行は重複して行ったため、各平均は、各重複からの腐食結果をすべて考慮している。したがって、ＬＣＳ結果は、４つのクーポンの腐食速度を平均したものであり、ＡＤＭ及びＣｕ結果は、それぞれ２つのクーポンを平均したものである。
【００６６】
軟質化した水、１０００ｐｐｂ（μｇ／ｌ）の溶存酸素を、８５℃（１８５oＦ）の温度で使用して、給水条件の非常に厳密なセットを試験して、工業用低圧ボイラー給水を模倣した。軟質化した水は、ＣａＣＯ3換算で０．２ｐｐｍ（ｍｇ／ｌ）のＣａ、ＣａＣＯ3換算で０．１ｐｐｍ（ｍｇ／ｌ）のＭｇ、ＳｉＯ2換算で５ｐｐｍのシリカ、及びＣａＣＯ3換算で５０ｐｐｍのＭアルカリ度から構成されていた。この模倣水の室温伝導度は、およそ１００μＳｃｍ-1であった。
【００６７】
この給水についての腐食結果を、表５に提示する。亜硫酸ナトリウム酸素スカベンジャー処理を含む組成物１標準のみが、ＬＣＳについては１．５ｍｐｙ（０．０３８１ｍｍ／年）よりも低い、ＡＤＭについては０．６ｍｐｙ（０．０１５ｍｍ／年）よりも低い腐食速度をもたらした。すべての銅クーポンは、標準及びポリアミンベース生成物について、０．５ｍｐｙ（０．０１２７ｍｍ／年）を下回る腐食速度を有していた。換言すれば、この模倣した軟化給水条件における処理間で、銅の腐食における差はなかった。
【００６８】
【表５】
0006395732.tif 000008
組成物２及びポリアミン生成物（Ｅｘ２）を加えたシステム中の溶存酸素濃度が１０００ｐｐｂであったのに対し、慣習的な亜硫酸ナトリウム処理をした組成物１においては、溶存酸素が１２ｐｐｂ（μｇ／ｌ）に低減し、ｐＨがおよそ９であったことに留意されたい。
【００６９】
表５に示す結果から、ポリアミン生成物は、同一のアミンブレンドと同じ給水ｐＨでの慣習的な亜硫酸ナトリウム処理によって提供されるものに相当する炭素鋼の腐食保護を提供しなかったことが明らかである。Ｏ2換算で１０００ｐｐｂ（μｇ／ｌ）のこの高溶存酸素条件は、圧力脱気器の非存在下で低圧ボイラー給水を模倣することを意図したものである。
【００７０】
腐食試験後に慣習的な亜硫酸ナトリウム処理で処理したクーポンの写真を、図１８に示す。図１８において見られる通り、慣習的な亜硫酸ナトリウム処理で処理したクーポンは、ごくわずかな目に見える腐食を示す。図１８中のクーポンについて、平均腐食速度は、約１．２７ｍｐｙ又は約３２．３μｍ／年であった。１０００ｐｐｂの溶存Ｏ2の存在下、組成物２（中和アミンのみ）で処理したクーポンの写真を、図１９に示す。図１９に示すクーポンは、かなりの量の腐食を示す。図１９中のクーポンについて、平均腐食速度は、約１４ｍｐｙ又は約３５６μｍ／年であった。
【００７１】
１０００ｐｐｂの溶存Ｏ2の存在下、Ｅｘ２で処理したクーポンの写真を、図２０に示す。ポリアミン生成物及び組成物２の両方について、ＬＣＳクーポンは、縞の入った表面、及び縞の入った領域においてはピットを示した。ポリアミンブレンドＥｘ２が、組成物２に対してＡＤＭの腐食速度に悪影響を及ぼしたと思われる。表５に示す通りのポリアミン処理は、低炭素鋼腐食速度を組成物２標準に対して５９％減少させたが、慣習的な亜硝酸スカベンジャー処理に対して著しく高い、炭素鋼上での腐食速度が依然としてあった。Ｅｘ２で処理した、図２０に示すクーポンについて、平均腐食速度は、約６．１ｍｐｙ又は約１５５μｍ／ｙであった。この結果は、ポリアミン処理による給水溶存酸素レベルの観点から耐性の限界があること、及び正しく動作している圧力脱気器の非存在下でポリアミン処理を適用することは賢明であろうことを示すであろう。その上、組成物２及びＥｘ２で処理したクーポンについて、平均腐食速度は、ボイラー用途には許容できないほど高い腐食を呈し、呈された腐食速度は、ガスタービン空気圧縮機用途にも許容できないものであっただろう。
【００７２】
故に、ボイラー水処理の当業者は、金属表面が高レベルの溶存酸素に曝露されるであろう用途において、ポリアミンブレンドが功を奏することを期待しないであろう。これは、タービンが周囲条件で動作し、ガスタービン合金上に存在するあらゆる液体が完全に酸素化されるであろう、ガスタービン空気圧縮機用途を包含する。上記の表５及び図１９に記述されているボイラー腐食試験において、溶存酸素レベルは、１０００ｐｐｂ（１ｐｐｍ）に制御されており、これは、不適切に動作している脱気加熱器、又は脱気機器の非存在のいずれかを示す、ボイラーシステムにおいては非常に高い溶存酸素レベルとみなされるであろう。比較すると、周囲温度、大気条件下、ガスタービン空気圧縮機上で形成された完全に曝気された水膜は、具体的な温度及び大気圧に応じて、典型的には、７０００〜１００００ｐｐｂ（７〜１０ｐｐｍ）の間の溶存酸素レベルを含有するであろう。しかしながら、驚くべきことに、ポリアミンブレンドは、２つの連結多電極アレイ（「ＣＭＡ」）プローブを使用して、完全に曝気されたガスタービン空気圧縮機条件を模倣している実験室試験において功を奏した。ここで図１１に戻ると、平均腐食速度は、ポリアミン処理後に、概して約１０μｍ／年未満であり、いくつかの場合においては著しく低い。しかしながら、ボイラー用途におけるポリアミン処理クーポンの腐食速度は、少なくとも１桁大きいものであった。
【００７３】
この書面による明細は、例を使用して最良の形態を包含する本発明を開示し、また、任意のデバイス又はシステムを作製及び使用すること、並びに任意の組み込まれた方法を実施することを包含する本発明を、当業者が実践できるようにするものである。本発明の特許性のある範囲は請求項によって定義され、当業者が想到する他の例を包含し得る。そのような他の例は、請求項の逐語的文言と相違のない構造要素を有するならば、又は請求項の逐語的文言との相違がごくわずかな同等の構造要素を包含するならば、請求項の範囲内であるように意図されている。
【図１】
0006395732.tif 000012
【図２】
0006395732.tif 000013
【図３】
0006395732.tif 000014
【図４】
0006395732.tif 000015
【図５】
0006395732.tif 000016
【図６】
0006395732.tif 000017
【図７】
0006395732.tif 000018
【図８】
0006395732.tif 000019
【図９】
0006395732.tif 000020
【図１０】
0006395732.tif 000021
【図１１】
0006395732.tif 000022
【図１２】
0006395732.tif 000023
【図１３】
0006395732.tif 000024
【図１４】
0006395732.tif 000025
【図１５】
0006395732.tif 000026
【図１６】
0006395732.tif 000027
【図１７】
0006395732.tif 000028
【図１８】
0006395732.tif 000029
【図１９】
0006395732.tif 000030
【図２０】
0006395732.tif 000031